Brevet FR3058041A1 — publié le 20180504

[Domaine technique] La présente invention concerne un dispositif apte à être implanté dans le corps d'un sujet pour former un implant apte à remplacer et/ou augmenter un volume de tissu mou, une masse tissulaire et un procédé de fabrication dudit implant. [Art Antérieur] Les implants mammaires comprenant une poche remplie d'un gel de silicone sont couramment utilisées. Néanmoins, il existe des risques de rupture de la poche qui ne sont pas négligeables. On a donc cherché des alternatives à ces implants mammaires. L'article « Tissue-engineered Breast Reconstruction : Bridging the Gap toward Large-Volume Tissue Engineering in Humans » (M. W. Findlay et Al) publié en 2011 dans la revue PRSJournal (volume 128, number 6, pages 1206 à 1215), décrit une coque en polycarbonate qui comprend un fond et une portion bombée toutes deux perforées. La coque comprend une éponge en poly(L-lactideco-glycolide) qui occupe la moitié du volume interne de la coque. Cette coque est utilisée pour la reconstruction mammaire dans une technique qui utilise un pédicule vasculaire dérivé et un tissu adipeux. Le pédicule est inséré dans la coque, le tissu adipeux est disposé sur ce dernier. Le pédicule doit permettre la vascularisation et donc l'alimentation du tissu adipeux qui doit croître et remplir la coque. On obtient ainsi un volume de tissu graisseux qui se forme in situ dans le corps de la patiente. Les résultats indiquent que l'éponge gêne la prolifération des cellules du tissu adipeux et finalement aucune vascularisation de ce dernier n'a pu être obtenue. Pour tenter de remédier à ce problème, le document US 2014/0135925 Al propose un implant mammaire qui comprend une coque en deux parties. La coque comprend un fond plat qui est équipé d'ailettes perpendiculaires au fond et une portion bombée qui comprend des cloisons internes parallèles entre elles. Lorsque la coque est formée par assemblage du fond et de la partie bombée, on obtient un espace cloisonné qui permet le dépôt d'une couche de tissu adipeux vascularisé qui remplit ainsi toute la coque. La coque comprend deux ouvertures pour le passage d'un pédicule destiné à alimenter le tissu adipeux logé dans la coque. Ce type de coque est difficile à réaliser et le dépôt du tissu dans cette dernière n'est pas aisé. 3058041 2 L'article intitulé « Creation of a Large Adipose Tissue Construct in Humans Using a Tissue-engineering Chamber: A Step Forward in the Clinical Application of Soft Tissue Engineering » (W.A. Morrison et Al.) publié dans la revue EbioMedecine en Avril 2016 le décrit l'utilisation d'une coque ou chambre en 5 acrylique, perforée, pour la technique chirurgicale précédemment décrite pour la reconstruction mammaire. La coque sans fond est déposée sur un lambeau graisseux comprenant un pédicule vasculaire au niveau de l'emplacement du sein de la patiente ayant subi une mastectomie. La plaie est refermée et l'on observe le développement du tissu graisseux. Celui-ci se développe et se vascularise chez 10 certaines patientes seulement, mais ne parvient pas à remplir la chambre. Un cas de contracture capsulaire est également relevé. Par ailleurs, la coque n'est pas résorbable est un deuxième acte chirurgical est nécessaire pour la retirer. Un objet de la présente invention est de proposer un nouveau dispositif apte à être implanté dans le corps d'un sujet pour remplacer et/ou augmenter un 15 volume de tissu mou. Un autre objet de la présente invention est de proposer un nouveau dispositif apte à être implanté dans le corps d'un sujet qui permet la croissance de cellules apte à former un tissu mou, ce nouveau tissu mou formé in situ dans le corps permet de remplacer et/ou d'augmenter un volume de tissu mou du corps 20 du sujet. La présente invention concerne un dispositif apte à être implanté dans le corps d'un sujet pour former un implant apte à remplacer et/ou augmenter un volume de tissu mou, ledit dispositif étant du type comprenant une armature tridimensionnelle qui définit un espace interne à ladite armature. Selon l'invention, 25 de manière caractéristique, ladite armature est bio résorbable et il comprend, en outre, au moins deux feuilles de textile bio résorbable aptes à être empilées l'une sur l'autre dans ledit espace interne à ladite armature. Les Inventeurs ont en effet mis en évidence que la présence des feuilles permettait d'obtenir une masse tissulaire homogène et compacte qui pouvait être 30 facilement insérée dans l'armature, éventuellement taillée selon la forme désirée et/ou incisée, notamment pour y insérer un pédicule vasculaire. La masse tissulaire peut, de plus, se développer in situ dans le corps du sujet de manière à remplir l'armature, le volume restant à remplir étant plus faible que si l'armature était vide. 3058041 3 Par ailleurs, l'armature rigide forme un volume qui délimite la croissance des adipocytes et qui crée une chambre de croissance cellulaire. De préférence, les feuilles ont une forme adaptée à la section de l'armature selon laquelle elles sont empilées. Les feuilles peuvent être disposées 5 parallèlement au fond (éventuellement ouvert) de l'armature ou perpendiculairement à ce dernier. L'armature n'est pas limitée selon l'invention ; elle peut comprendre un fond amovible ou non, qui coopère avec le bord de l'armature ou les extrémités des arceaux définis plus loin, pour fermer cette dernière. 10 Selon un premier mode de réalisation, l'armature comporte une paroi qui définit un bord et une pluralité de perforations réparties sur ladite paroi et/ou une portion ouverte ménagée dans ladite paroi et s'étendant au-dessus dudit bord de ladite armature, ladite portion ouverte s'étendant depuis le sommet du dôme lorsque ladite armature a sensiblement la forme d'un dôme. La présence de 15 perforations ou de la partie ouverte favorise la croissance in situ -dans le corps du sujet- des cellules de l'empilement logé dans l'armature, comme expliqué ultérieurement. Selon une variante qui peut être combinée avec le mode de réalisation précité, ladite paroi comprend, en outre, deux ouvertures latérales formant un 20 passage transversal au niveau dudit bord de ladite armature et/ou au-dessus dudit bord. Les ouvertures latérales peuvent, par exemple, être des échancrures qui s'étendent depuis le bord de l'armature et sur une partie de sa hauteur. De telles ouvertures permettent d'ajuster facilement le positionnement en hauteur du 25 pédicule lors de la pose du dispositif de l'invention dans le corps du sujet. Il est ainsi possible d'insérer le pédicule dans l'empilement de feuilles, le pédicule étant soutenu par une ou plusieurs feuilles et recouvert également d'une ou plusieurs feuilles. Une telle disposition favorise la vascularisation de la masse de tissu formée in situ. 30 L'armature peut également comporter des arceaux assemblés dont les extrémités libres sont situées dans un même plan. Les arceaux peuvent être assemblés selon une de leurs extrémités ou au niveau de leur longueur. Ce type d'armature permet d'obtenir des formes adaptées, par exemple, dans le cas d'un implant mammaire. 3058041 4 L'utilisation d'arceaux permet de réduire la quantité de matière formant l'armature. Celle-ci est légère, présente une grande surface en contact avec le corps du sujet lorsqu'elle est implantée dans le corps du sujet et est donc facilement résorbable par ce dernier. Elle peut également facilement être produite, 5 par exemple, par impression 3D. L'armature peut ainsi comporter un premier groupe d'arceaux externes et un deuxième groupe d'arceaux internes, situés dans l'espace défini par lesdits arceaux externes, les extrémités libres desdits arceaux desdits premier et deuxième groupes étant situées dans un même plan. On obtient ainsi une 10 armature solide et rigide qui permet de bien maintenir en place les feuilles. De préférence, ledit textile est formé d'un entrelacement d'au moins deux fils, ledit textile forme une structure tridimensionnelle qui comporte au moins deux couches de surface superposées, formant les deux faces opposées dudit textile lesdits fils relient lesdites couches de surface, lesdits fils entrelacés forment des 15 pores qui traversent l'épaisseur dudit textile et ledit textile comporte, de préférence, des points de liaison entre lesdits fils. Les points de liaison sont répartis de préférence de manière à ce que lesdits couches puissent s'écarter l'une de l'autre dans le sens de l'épaisseur du textile sur au moins 20%, de préférence au moins 30% et au moins 50% de la 20 surface du textile. Des points de liaison assurent la cohésion du textile et sont répartis de manière à former dans le textile des sortes de poches au niveau desquels les couches peuvent s'écarter. Les Inventeurs ont mis en évidence qu'un tel textile permettait une bonne accroche des cellules et permettait ainsi de former une masse compacte facile à 25 manipuler lors de son insertion dans l'armature, au cours de la pose de l'implant. Cette masse peut être taillée, coupée pour lui donner la forme voulue ou réduire son volume ce qui facilite la pose de l'implant. L'armature peut ainsi présenter une forme simple qui permet de la fabriquer à moindre coût, par exemple, par impression 3D. Les deux couches superposées pouvant s'écarter, le textile permet 30 de loger les cellules de manière durable et de former un réseau compact et présentant une bonne cohésion. Avantageusement, ledit textile comporte, en outre, au moins une couche intercalaire disposée entre lesdites couches de surface, lesdits fils relient lesdites 3058041 5 couches de surface à ladite couche intercalaire, lesdits fils entrelacés forment des jours sur ladite couche intercalaire, de préférence, lesdits jours de ladite couche intercalaire ne correspondent pas avec lesdits jours desdites faces opposées dudit textile et ledit textile comporte de préférence, des points de liaison entre lesdits fils. 5 Le fait que les jours des faces ne coïncident pas ou seulement partiellement, c'est-à-dire ne soient pas disposés en regard l'un de l'autre, fait que le textile forme un réseau, une sorte de filet tridimensionnel dans lequel les cellules vont s'accrocher ou par lequel elles vont être au moins retenues. La présence de points de liaison permet de couper le textile sans qu'il ne se 10 désagrège ou perde ses propriétés mécaniques sur une grande étendue. La couche intercalaire améliore encore l'accroche des cellules et donc la cohésion de la masse formée. La feuille forme ainsi un réseau où se logent les cellules. Lorsque les jours des trois couches ne coïncident pas ou seulement partiellement, on obtient un réseau dense qui soutient bien la masse formée par 15 les cellules ; lorsque celles-ci vont se diviser dans le corps du sujet, on obtient une masse dense et homogène. On observe également, dans ce cas, une croissance plus rapide des cellules, la formation d'une masse homogène car la croissance des cellules est guidée grâce au textile. Un tel textile permet la vascularisation et diminue la mortalité cellulaire. Il augmenta la cohésion de la masse obtenue, 20 notamment de la masse graisseuse. Le textile est également un support d'accroche pour des éléments cellulaires et les facteurs de croissance (élément protéique solubles). Avantageusement, ledit textile comporte des pores de diamètres dispersés, la moyenne arithmétique du diamètre desdits pores est sensiblement égale ou 25 inférieure à 3,5 et sensiblement égale ou supérieur à 1,5 et de préférence sensiblement égal à 2 et en ce que 75% desdits pores présentent un diamètre sensiblement égal ou supérieur à 2 et sensiblement égal ou inférieur à 3,5. Le diamètre des pores est lié notamment au nombre de points de liaison et à leur densité dans le textile. Les Inventeurs ont constaté qu'un tel diamètre de pore 30 permettait d'obtenir une bonne croissance cellulaire et une masse homogène facile à implanter. Avantageusement, ledit textile présent une déformation à la rupture dans le sens machine et/ou dans le sens travers inférieure à 50 %. On obtient ainsi une 3058041 6 masse homogène présentant une bonne cohésion ce qui la rend facile à manipuler et à tailler, le cas échéant. Le textile peut être formé d'au moins deux fils de diamètre différent et le rapport des diamètres des fils peut être notamment compris entre 2 et 3. Les 5 diamètres différents permettent de former l'espace précité et de former facilement la couche intercalaire, le fil le plus fin pouvant former une couche sans toucher les couches au-dessus ou en dessous si l'écart entre ces couches est formé, par exemple par la section du fil de plus gros diamètre. Les Inventeurs ont également mis en évidence que de bons résultats en 10 terme de cohésion de la masse tissulaire pouvaient être obtenus, en particulier lorsque ledit textile présente une perméabilité à l'air supérieure ou égale à 10 000L/m2 et une épaisseur supérieure ou égale à 0,50 mm. Selon un mode de réalisation, qui eut être combiné avec l'une quelconque de ceux précités, le dispositif comporte un empilement d'au moins deux feuilles de 15 textile comprenant entre elles une couche de cellules choisies parmi les adipocytes, les cellules aptes à se différencier en adipocytes et les mélanges de ces deux types de cellules et ledit empilement est logé dans ladite armature et la remplit au moins partiellement et de préférence partiellement. La présence d'un vide dans l'armature favorise la croissance des cellules situées entre les feuilles 20 dans le corps du sujet. Les cellules précitées sont de préférence obtenues par utilisation du surnageant après centrifugation d'un amas graisseux prélevé sur le sujet lui-même ; une greffe autologue limitant en effet les réactions de rejet. La présente invention concerne également une masse apte à être implantée dans le corps d'un sujet pour remplacer et/ou augmenter un volume de 25 tissu mou. Selon l'invention, de manière caractéristique, elle comprend au moins deux feuilles de textile superposées, ledit textile étant notamment résorbable, et entre lesdites feuilles superposées, des cellules choisies parmi les adipocytes, les cellules aptes à se différencier en adipocytes et les mélanges de ces deux types 30 de cellules, ledit textile est formé d'un entrelacement d'au moins deux fils, ledit textile forme une structure tridimensionnelle qui comporte au moins deux couches de surface superposées, formant les deux faces opposées dudit textile lesdits fils relient lesdites couches de surface, lesdits fils entrelacés forment des pores qui 3058041 7 traversent l'épaisseur dudit textile et ledit textile comporte, de préférence, des points de liaison entre lesdits fils. La masse précitée peut également être utilisée pour une implantation directe dans le corps du sujet, sans armature. 5 Avantageusement, ledit textile comporte, en outre, au moins une couche intercalaire disposée entre lesdites couches de surface, lesdits fils relient lesdites couches de surface à ladite couche intercalaire, lesdits fils entrelacés forment des jours sur ladite couche intercalaire, de préférence, lesdits jours de ladite couche intercalaire ne correspondent pas avec lesdits jours desdites faces opposées dudit 10 textile et ledit textile comporte de préférence points de liaison entre lesdits fils. Les mêmes avantages et caractéristiques que ceux définis en référence au dispositif sont applicables à la masse de l'invention. Avantageusement, le textile comporte des pores de diamètres dispersés, la moyenne arithmétique du diamètre desdits pores est sensiblement égale ou 15 inférieure à 3,5 et sensiblement égale ou supérieur à 1,5 et de préférence sensiblement égal à 2 et en ce que 75% desdits pores présentent un diamètre sensiblement égal ou supérieur à 2 et sensiblement égal ou inférieur à 3,5. Avantageusement, ledit textile présent une déformation à la rupture dans le sens machine et/ou dans le sens travers inférieure à 50 %. 20 Le textile est de préférence bio résorbable. Le textile est avantageusement formé d'au moins deux fils de diamètre différent et le rapport des diamètres des fils est notamment compris entre 2 et 3. Avantageusement, le textile présente une perméabilité à l'air supérieure ou égale à 10 000 L/m2 et une épaisseur supérieure ou égale à 0,50 mm. Les 25 avantages procurés sont les mêmes que ceux décrit en référence au dispositif de la présente invention. La présente invention concerne également une méthode in vitro de fabrication d'un implant apte à être disposé dans le corps d'un sujet pour le remplacement et/ou pour l'augmentation d'un volume de tissu mou. 30 Selon ce procédé, de manière caractéristique, - on fournit une armature bio résorbable présentant une taille et une forme préalablement déterminées; 3058041 8 - on fournit au moins deux feuilles d'au moins un textile bio résorbable formé d'un entrelacement d'au moins deux fils qui forment une structure tridimensionnelle - on réalise au moins un premier empilement d'au moins deux desdites 5 feuilles entre lesquelles on dépose des cellules choisies parmi les adipocytes, les cellules aptes à se différencier en adipocytes et les mélanges de ces deux types de cellules, lesdites cellules provenant de préférence dudit sujet ; - on dispose ledit premier empilement dans ladite armature pour l'implantation de cette dernière dans le corps d'un sujet. 10 La méthode selon l'invention peut être mise en oeuvre avec n'importe quel mode de réalisation de l'armature cité dans la présente demande. Selon un mode de mise en oeuvre particulier, avant ou après l'insertion dudit empilement dans ladite armature, on pratique une incision dans ledit empilement, notamment parallèlement au plan desdites feuilles, sensiblement au 15 niveau desdites ouvertures latérales et notamment au-dessus dudit bord de ladite armature. Cette incision permet l'insertion du pédicule vasculaire. Selon un deuxième mode de mise en oeuvre, on réalise un deuxième empilement d'au moins deux desdites feuilles entre lesquelles on dépose des cellules choisies parmi les adipocytes, les cellules aptes à se différencier en 20 adipocytes et les mélanges de ces deux types de cellules, lesdites cellules provenant de préférence dudit sujet ; - on dispose lesdits premier et deuxième empilements l'un sur l'autre dans ladite armature, de manière à ce que ledit passage transversal débouche sensiblement entre ledit premier et ledit deuxième empilement. 25 Dans ce cas, le pédicule est disposé entre les deux empilements à travers le passage transversal. Avantageusement, on fournit un textile formé d'un entrelacement d'au moins deux fils, en ce que ledit textile forme une structure tridimensionnelle qui comporte au moins deux couches de surface superposées, formant les deux faces 30 opposées dudit textile, lesdits fils relient lesdites couches de surface, lesdits fils entrelacés forment des pores qui traversent l'épaisseur dudit textile et ledit textile comporte, de préférence, des points de liaison entre lesdits fils. Les avantages obtenus sont les mêmes que ceux précités en référence au dispositif. 3058041 9 Avantageusement, on fournit un textile qui comporte, en outre, au moins une couche intercalaire disposée entre lesdites couches de surface, lesdits fils relient lesdites couches de surface à ladite couche intercalaire, lesdits fils entrelacés forment des jours sur ladite couche intercalaire, de préférence, lesdits jours de 5 ladite couche intercalaire ne correspondent pas avec lesdits jours desdites faces opposées dudit textile et ledit textile comporte de préférence points de liaison entre lesdits fils. Avantageusement, ledit textile comporte des pores de diamètres dispersés, la moyenne arithmétique du diamètre desdits pores est sensiblement égale ou 10 inférieure à 3,5 et sensiblement égale ou supérieur à 1,5 et de préférence sensiblement égal à 2 et en ce que 75% desdits pores présentent un diamètre sensiblement égal ou supérieur à 2 et sensiblement égal ou inférieur à 3,5. Le textile présente de préférence, une déformation à la rupture dans le sens machine et/ou dans le sens travers inférieure à 50 %. 15 Le textile est de préférence, formé d'au moins deux fils de diamètre différent et le rapport des diamètres des fils est notamment compris entre 2 et 3. Avantageusement, ledit textile présente une perméabilité à l'air supérieure ou égale à 10 000 L/m2 et une épaisseur supérieure ou égale à 0,50 mm. La présente invention concerne également un implant mammaire comportant le 20 dispositif et/ou la masse selon l'invention. [Définitions] Dans toute la présente demande, les termes «apte à être implanté dans le corps d'un sujet» indiquent que toutes les parties du dispositif qui sont destinées à demeurer un certain temps dans le corps du sujet sont en matériau(x) adapté(s), 25 c'est-à-dire en matériau biocompatible et éventuellement bio résorbable. Les termes « tissu mou » désignent, au sens de la présente invention, les tissus adipeux et plus particulièrement le tissu adipeux profond. Le terme « fil » désigne un mono filament ou fibre ou un groupe de mono filaments ou fibres éventuellement torsadés. 30 Le terme «point de liaison » désigne un noeud formé par un enlacement serré d'un fil sur lui-même ou de deux fils l'un sur l'autre. Un noeud est tel que même si la tension des fils est nulle, les fils ne se séparent pas l'un de l'autre. Le terme « point de liaison » désigne également toute zone ponctuelle de fixation de 3058041 10 deux portions d'un même fil ou de deux portions de deux fils distincts l'une sur l'autre ou l'une avec l'autre. Il peut s'agir, par exemple, d'une zone ponctuelle créée par collage ou par fusion du matériau des portions de fil(s). Le terme « entrelacement » désigne un entrecroisement d'un fil sur lui- 5 même ou de deux fils entre eux ; lorsque la tension entre deux fils entrelacés est nulle, l'entrelacement se défait. Le terme « jours » désignent des vides délimités par au moins un fil et formés dans une couche d'un entrelacement de fil(s). Les jours sont formés par l'écartement de deux portions d'un même fil ou d'au moins deux fils. 10 Le terme « pores » désigne des vides formés dans l'épaisseur du textile, qui traversent l'épaisseur du textile et débouchent sur les deux faces de ce derniers ; les pores sont formés par l'écartement des fils entrelacés. Les termes « perméabilité à l'air » font référence à la capacité du textile à laisser s'écouler l'air au travers de sa structure fibreuse. 15 Le terme « épaisseur » fait référence à la valeur de l'épaisseur obtenue par calcul à partir du grammage du textile. Le terme « bio résorbable » désigne un objet qui a la propriété de se dégradé dans le corps d'un être vivant, les produits de dégradation étant évacués par ledit organisme vivant de manière à ce que ledit objet disparaisse au bout d'un 20 temps plus ou moins long qui peut être grossièrement déterminé et qui est fonction du matériau dudit objet. Le terme « porosité » représente le rapport volume de vide / volume total d'un textile; la porosité correspond à la formule 1-a, où a est la compacité et se calcule en fonction de l'épaisseur mesurée et du grammage selon la formule 25 suivante : a = -G dans laquelle G est le grammage mesuré en g/m2, pf la masse Pfxz volumique du matériau des fils kg/m3 et Z l'épaisseur mesurée en mm. Les termes « cellules aptes à se différencier en cellules adipeuses » font référence aux cellules souches adultes, notamment aux cellules mésenchymateuses adultes (provenant d'un individu adulte) qui sont aptes à se 30 différencier en cellules pouvant se différencier en adipocytes. Les termes « sens machine » désignent le sens dans lequel le textile est fabriqué. 3058041 11 Les termes « sens travers » désignent le sens perpendiculaire à la direction de fabrication du textile. Les termes « module d'élasticité » désignent le module d'Young. [FIGURES] 5 La présente invention, ses caractéristiques et les divers avantages qu'elle procure apparaîtront mieux et seront mieux compris à la lecture de la description qui suit de trois modes de réalisation particuliers de la présente invention, présentés à titre d'exemples d'illustration non limitatifs qui fait référence aux dessins sur lesquels : 10 -les Fig. 1 a et 1 b représentent de manière schématique des vues en perspective de deux modes de réalisation de la armature du dispositif de l'invention ; -la Fig. 2 représente une vue schématique d'une coupe transversale d'un troisième mode de réalisation particulier du dispositif de l'invention prêt pour son 15 implantation dans le corps d'un sujet ; -les Fig. 3A à 3C représentent des photographies au microscope optique des différents textiles utilisés pour la fabrication des feuilles équipant le dispositif de l'invention et référencés de A à C ; - la Fig. 4 représente une photographie des masses tissulaires obtenues 20 respectivement avec des feuilles de textile A, à gauche et à droite avec des feuilles de textile B ; - la Fig. 5 représente une photographie montrant à gauche une masse tissulaire obtenue avec le textile A dans un tube de solution aqueuse et à droite, un masse tissulaire obtenue avec le textile B également plongée dans un tube 25 contenant une solution aqueuse ; - la Fig. 6 représente une photographie montrant l'aspect de la masse obtenue avec des disques de textile A (à gauche) et celui de la masse obtenue avec des disques de textile B (à droite), après 24h dans du sérum physiologie ; - la Fig. 7 représente une photographie montrant une coupe transversale de 30 la masse obtenue avec des disques de textile A, réalisée au bistouri et, une coupe transversale de la masse tissulaire obtenue avec des disques de textile B ; - la Fig. 8 représente une photographie de l'aspect de chacune des masses tissulaire après arrachement d'une feuille, la photographie du haut concerne la 3058041 12 masse obtenue avec des feuilles de textile A et celle du bas, la masse obtenue avec des feuilles de textile B ; - la Fig. 9 représente une photographie obtenue au microscope optique d'une feuille de textile A (en haut) et d'une feuille de textile B sur lesquelles on a 5 déposé du surnageant comme ultérieurement expliqué ; - la Fig. 10 représente un quatrième mode de réalisation de l'armature du dispositif de l'invention ; et - la Fig. 11 représente des diagrammes de dispersion de la taille des pores pour chacun des échantillons A à C. 10 En référence à la Fig. 1a, un premier mode de réalisation de l'armature du dispositif de l'invention va être décrit. L'armature 1 comporte une paroi 11 qui définit un bord inférieur 13. La paroi 11 comporte une pluralité de perforations 15 et deux ouvertures latérales 17 et 19 qui perforent la paroi 11 et sont situées sensiblement l'une en regard de l'autre de manière à définir un passage 15 transversal à la armature 1. Les ouvertures 17 et 19 sont situées au-dessus du bord inférieur 13. Le deuxième mode de réalisation va maintenant être décrit en référence à la Fig. 1 b ; les éléments en commun avec le premier mode de réalisation sont référencés à l'identique. La paroi 11 de la armature comporte une portion ouverte 20 16 située au-dessus du fond ouvert de la armature 1. Cette portion ouverte forme un bord supérieur 18. La paroi comporte également deux échancrures 21 et 23 qui coupent le bord inférieur 13 et forment des ouvertures dans la paroi 11 au-dessus du bord inférieur 13. Ces deux échancrures 21 et 23 forment un passage qui traverse de part-en-part l'armature 1. 25 Un troisième mode de réalisation du dispositif de l'invention va maintenant être décrit en référence à la Fig. 2. Les éléments en commun avec les deux modes de réalisation précités sont référencés à l'identique. L'armature 1 comporte une paroi 11 qui présente une pluralité de perforations 15 et deux échancrures 21 et 23. L'armature comprend un 30 empilement 3 qui est formé de feuilles de textiles 31 (en noir) et de couches d'adipocytes 33 (en blanc) ou tissu graisseux superposées. L'empilement 3 comprend un passage traversant 35 ménagé par incision par exemple. Les ouvertures de ce passage 35 correspondent aux échancrures 21 et 23. Il est ainsi possible en introduisant un outil adapté à travers une des échancrures 21 et 23 et 3058041 13 en l'accrochant à un pédicule vasculaire, d'introduire ce pédicule dans le passage 35 et de le déposer, par exemple, sensiblement au centre de ce dernier. Un quatrième mode de réalisation de l'armature va maintenant être décrit en référence à la Fig. 10. 5 Dans ce mode de réalisation particulier, l'armature 1 comporte trois séries d'arceaux 3, 5 et 7. Les arceaux de la première série 3 forment 6 pieds qui correspondent aux extrémités 31 des arceaux 3 et qui reposent sur une première feuille textile 61. Ces arceaux 3 forment un premier dôme. A l'intérieur de ce dôme, se trouve la deuxième série d"arceaux 5 qui comporte 6 pieds 51 qui 10 correspondent aux extrémités libres des arceaux et qui reposent sur la première feuille 61. Les arceaux 5 traversent une deuxième feuille 63 qui est disposée au-dessus de la première feuille 61. La deuxième feuille a une surface plus réduite que la première feuille 61. Les arceaux 5 traversent la deuxième feuille 63 soit au niveau de ses pores soit au niveau d'ouvertures ménagées cette dernière. La 15 troisième série d'arceaux 7 est située à l'intérieur du volume délimité par les arceaux 5. Les arceaux 7 comportent 6 pieds 71 qui correspondent aux extrémités libres des arceaux 7 et qui reposent sur la première feuille 61. Les arceaux 7 traversent une troisième feuille 63 de surface inférieure à celle de la première et de la deuxième feuille. Un telle armature permet avec un minimum de matière de 20 définir une chambre qui permet de bloquer l'empilement des feuilles et favorise la croissance cellulaire lorsque des cellules sont déposées sur les feuilles. Elle est donc facilement résorbable dans l'organisme d'un sujet et permet de former facilement l'empilement par simple perçage des feuilles avec les arceaux 3, 5 ou 7. [EXEMPLES] 25 Plusieurs textiles ont été étudiés en référence à la formation de l'empilement qui forme également la masse tissulaire de l'invention. Caractérisation des textiles Trois échantillons de textiles différents, référencés de A à C, ont été étudiés. Tous ces textiles sont obtenus chacun par entrelacement de deux fils. Tous les 30 textiles comportent des points de liaison qui sont dans le cas présent des noeuds. Pour chacun des échantillons, on a mesuré le grammage, l'épaisseur, la perméabilité à l'air et le diamètre des fils. La porosité a été calculée comme précité. 3058041 14 La mesure du grammage (g/m2) a été mise en oeuvre selon la norme ISO 3374. Trois échantillons de chaque échantillon de textile référencé A à C sont prélevés avec un emporte-pièce circulaire de 14 cm de diamètre (100 cm2) afin d'obtenir une bonne représentativité des différents textiles. On pèse chacun des 5 échantillons et l'on calcule le grammage en divisant la masse mesurée par la surface de l'échantillon. On calcule ensuite la moyenne et l'écart-type des grammages obtenus. On retire tous les échantillons dont le grammage n'est pas compris dans la plage [moyenne - écart type ; moyenne + écart type] et on recommence à prélever des échantillons de textile jusqu'à obtenir cinq 10 échantillons par textile de référence compris dans la plage de grammage précitée. La pesée est effectuée avec une balance Sartorius ENTRIS224i-1S. La perméabilité à l'air est mesurée à l'aide d'un perméabilimètre à air AP-36 de WC avec une perte de charge d'aspiration fixée à 196 Pa selon la norme AFNOR G07-111. Le résultat de perméabilité à l'air est exprimé en L/m2/s ce qui 15 représente un débit d'air par rapport à une surface de 1 m2. Les échantillons de textile utilisés pour la mesure de la perméabilité ont une surface de 20 cm2. La mesure de l'épaisseur est réalisée selon la norme EN ISO 5084 sur un appareil WC 2000 avec un poids utilisé correspondant à une charge de 1 kPa, l'unité de mesure est le millimètre. Une fois que le grammage est mesuré et validé, 20 on utilise ces mêmes échantillons pour la mesure de l'épaisseur de chacun des textiles. La mesure du diamètre des fils est mise en oeuvre avec un microscope optique. On réalise une coupe transversale du fil à l'aide d'une lame de rasoir puis on observe et mesure le diamètre des mono-filaments ou du mono filament 25 formant le fil à l'aide d'un microscope optique binoculaire (Axiolab Pol de Carl Zeiss). Le Tableau I suivant regroupe les différents paramètres de chacun des textiles. 30 Tableau I A B C Grammage (g/m2) 84,41 129,00 108,78 Epaisseur (mm) 0,84 0,94 0,77 3058041 15 Porosité (%) 91,31 88,17% 87,88 Diamètre fils (pm) 80,07 119,52 81,75 Perméabilité à l'air (L/m2/s) 10960,00 9042,00 8702,00 Par ailleurs, des photographies au microscope de chacun des échantillons ont également été réalisées. Ces photographies sont visibles sur les Fig. 3A à 3C. En référence aux Fig. 3A à 3C, on remarque que l'échantillon A présente 5 trois couches superposées de fils, les couches ne s'interpénètrent pas. L'échantillon A est obtenu par entrelacement de deux fils de diamètre différents, en l'occurrence un fil de 49 dtx avec un fil de 120 dtx. L'échantillon A comporte des jours de tailles différentes et aucune zone compacte formée par des fils côteà-côte ayant pour conséquence de créer une zone sans jour. Les jours d'une 10 couche ne correspondent pas à ceux des deux autres mais le textile comporte des pores qui sont formés par les zones où les jours des trois couches coïncident. On observe également que les noeuds sont suffisamment éloignés les uns des autres pour permettre localement aux couches de fils de s'écarter l'une de l'autre dans le sens de l'épaisseur du textile. 15 L'échantillon B ne comporte qu'une épaisseur formée d'un entrelacement de deux fils de diamètres différents. Par ailleurs, l'échantillon B présente une zone localisée plus dense qui ne comporte pas ou seulement de très petits jours (voir en haut à gauche de la photographie B). L'échantillon C présentent deux couches de fils de diamètres différents. La 20 taille des jours n'est pas homogène. L'échantillon C est formé d'un entrelacement de deux fils de diamètres différents. La majorité des pores est formée par des jours des deux couches qui coïncident. Les deux couches sont proches l'une de l'autre du fait d'un grand nombre de noeuds ; localement il semble qu'il n'y ait d'une couche de fils (voir la zone à gauche où les pores sont de plus grande taille). 25 L'échantillon C comporte une zone où les fils entrelacés forment une surface de fils continue sans pores (voir en bas à gauche de la Fig. 3C). Etude des propriétés mécaniques des textiles Le Tableau II ci-dessous regroupe les résultats obtenus au cours d'essais de traction sur les textiles A à C précités. 30 3058041 16 Tableau II Echantillon A Machine _ A Travers _ B C Machine _ C Travers _ Nombre d'éprouvettes pris en compte 4/5 3/4 2/4 4/5 5/5 Déformation au maximum (%) 32,04 57,13 67,85 53,31 91,08 Déformation à la rupture (%) 32,68 57,54 70,62 53,56 93,72 Force maximale (N) 70,53 153,67 187,60 87,53 233,58 Force à rupture (N) 66,65 143,20 174,50 83,60 216,98 Contrainte maximale (Mpa) 0,71 1,54 1,88 0,88 2,34 Module d'élasticité (Mpa) 5,87 6,72 5,92 2,87 4,77 Les termes « déformation au maximum » désignent la déformation maximale obtenue avant la rupture. Le terme « machine » indique un essai en traction dans le sens machine. On remarque au vu des résultats du Tableau II que 5 l'échantillon A, en sens machine, possède les valeurs les plus faibles en termes de déformation, de force maximale et force à la rupture. L'échantillon A, en sens machine, est le moins extensible de tous avec seulement 32% de déformation à la rupture et possède un module d'élasticité parmi les plus élevés avec 5,87 Mpa. L'échantillon A, en sens travers, s'allonge approximativement deux fois plus qu'en 10 sens machine avec 57% d'allongement et possède le module d'élasticité le plus élevé. Globalement, l'échantillon A est le moins extensible de tous les échantillons tout en ayant le module d'élasticité le plus important. L'échantillon B présente des caractéristiques mécaniques intermédiaires entre les celles des échantillons A et C ; il plus extensible que l'échantillon A dans 15 les deux sens et moins extensible que l'échantillon C en sens travers. L'échantillon B possède un module d'élasticité proche de celui de l'échantillon A avec 5,92 Mpa. L'échantillon C, en sens travers, est le plus extensible avec 93% en déformation à la rupture et des valeurs les plus élevées pour la force maximale et 20 la force à la rupture mais son module d'élasticité n'atteint pas la valeur de celui de l'échantillon A avec seulement 4,77 Mpa. Etude de la taille des pores des échantillons On a utilisé un profilomètre qui permet de déterminer la rugosité et la micro géométrie d'une surface. 25 Le profilomètre employé est l'AltiSurf 500 provenant du fabricant Altimet. 3058041 17 Les mesures réalisées ne suivent pas de normes et ont un but purement qualitatif. Les dimensions des échantillons sont décrites dans le tableau III ci-dessous. Tableau III Echantillon A B C Dimensions de l'échantillon (mm x 50 x 40 x 40 23 x 23 mm) 50 Surface (mm2) 2500 1600 529 5 A l'aide des images obtenues par utilisation du profilomètre, on a étudié la distribution de la taille des pores grâce au logiciel ImageJ. Ce logiciel est un programme d'analyse d'image développé par le National Institute of Mental Health, Bethesda, Maryland, aux Etats-Unis. Le logiciel permet de calculer l'aire en fonction des pixels et de l'échelle imposé par l'utilisateur. Les images obtenues 10 grâce au profilomètre sont transformées en image 8-bit, en nuances de gris. Ensuite, on utilise la fonction « Binary » afin de transformer l'image en nuances de gris en une image en noir et blanc. Une fois cette étape réalisée, on passe à l'étape de délimitation avec la fonction « Threshold » qui permet de segmenter les pores et le fond. Enfin, il est possible d'utiliser la fonction « Analyze Particles » afin 15 de quantifier la quantité de pores ainsi que l'aire respectif de chacun de ces pores. . On peut choisir la taille des pores qui est prise en comptes dans l'analyse. Toutes les tailles ont été prises en compte. Les pores qui sont situés sur les bords de l'échantillon et qui ne sont donc pas délimités n'ont pas été pris en compte, leur 20 taille étant indéterminable. On a considéré pour le calcul de l'aire des pores que ces pores étaient des cercles puis on a calculé le diamètre correspondant La Fig. 11 représente des diagrammes de distribution de la taille des pores. On a considéré un intervalle de 0,05 mm afin d'avoir une distribution assez fine. 25 Sur la base des résultats représentés sur la Fig. 11, on constate que l'échantillon A présente une distribution des diamètres de pores très hétérogène. Cette distribution définit l'intervalle sur lequel les échantillons vont être comparés. En effet, les diamètres de pores varient de 0,087 à 7,225 mm. On remarque que les pores de petites tailles sont très nombreux par rapport aux autres échantillons. 30 On compte pour l'échantillon A jusqu'à 33 pores ayant un diamètre compris entre 0,10 et 0,15. 3058041 18 L'échantillon B présente une courbe de répartition de la taille des pores qui est approximativement une courbe de Gauss ; Pour l'échantillon C, on observe un nombre plus élevé de pores de petit diamètre. Le Tableau IV qui suit regroupe les différentes valeurs des différentes moyennes 5 des tailles de pores pour chacun des échantillons. Tableau IV Echantillons A B C Moyenne Arithmétique (mm) 2,002 1,211 0,629 Moyenne Géométrique (mm) 1,129 1,135 0,453 Ecart-type (mm) 1,561 0,347 0,531 Variance (me) 2,436 0,121 0,282 Maximum (mm) 7,225 2,071 1,939 Minimum (mm) 0,087 0,118 0,107 Effectif 277 171 102 Mediane (mm) 2,068 1,223 0,424 Quartile 1 (mm) 0,407 1,021 0,242 Quartile 2 (mm) 2,068 1,223 0,424 Quartile 3 (mm) 3,233 1,470 0,742 La différence entre la moyenne arithmétique et géométrique en référence à l'échantillon A par rapport aux autres échantillons est significative de 10 l'hétérogénéité de la distribution des diamètres des pores. On observe également l'écart-type le plus élevé pour l'échantillon A parmi les quatre échantillons ce qui qui montre la grande dispersion des diamètres des pores pour l'échantillon A. L'écart-type pour les échantillons B et C étant plus faible, on peut conclure que les valeurs sont regroupées autour de la moyenne arithmétique. Enfin les quartiles 15 nous indiquent la valeur du diamètre comprenant respectivement 25, 50 et 75% de l'effectif. Réalisation de la masse tissulaire On prépare le tissu graisseux suivant les protocoles utilisés pour une autogreffe. Après lipoaspiration, le tissu graisseux est centrifugé et l'on ne 20 récupère que la phase lipidique qui forme le surnageant, les éléments sanguins restant au fond du tube de centrifugation. La phase lipidique contient des ad i pocytes. 3058041 19 On prélève plusieurs feuilles de chacun des textiles référencés A à E. On découpe des disques de 4cm de diamètre dans chacun des textiles et on réalise un empilement de ces disques. Sur une face de chaque disque, on dispose des cellules du surnageant précité avec une pipette de 25mL. On étale le surnageant 5 afin d'obtenir une épaisseur constante d'adipocytes sur chaque disque. On obtient des empilements formés de disques de textile espacés d'une couche d'adipocytes. On emballe ensuite chaque empilement dans un film de type Parafilm M® et on place le tout-pendant 24 heures à 37°C On retire ensuite le film et on examine l'aspect de la masse tissulaire ainsi formée. 10 Etude des propriétés de la masse tissulaire On a réalisé des masses tissulaires comme précédemment expliqué avec les différents échantillons de textile. On a ensuite comparé certaines propriétés des masses tissulaires obtenues. Les résultats suivants concernent les masses obtenues respectivement avec le textile A et le textile B. Le textile C permet 15 d'obtenir les mêmes résultats que le textile B. a) Aspect extérieur de la masse tissulaire La Fig. 4 représente les masses tissulaires A et B obtenues selon le protocole précité avec respectivement des disques de textile A et des disques de textile B. Sur la Fig. 4, on constate que les disques de textile B ne permettent pas 20 la tenue de la masse lorsque l'on retire le film. On constate que la masse B présente un étalement de son diamètre d'environ 25% ce qui correspond à un affaissement périphérique de la structure en couche formée. Au contraire, la masse tissulaire A, obtenue avec le textile A, conserve sa forme et ne s'étale pas. b) Cohésion dans un milieu aqueux (sérum physiologique 9 :100 NaCI : 25 eau) On plonge une masse tissulaire de plus petite taille dans du sérum physiologique (9 : 100) pour évaluer sa cohésion. La Fig. 5 montre, dans le tube de gauche, une masse tissulaire A plongée dans de l'eau et dans le tube de droite, une masse tissulaire B plongée dans de l'eau. On constate que la masse A reste 30 en un seul morceau qui flotte à la surface de l'eau tandis que pour la masse B, cette dernière s'est totalement désagrégée et forme une suspension dans l'eau. c) Etude du maintien de la cohésion dans le temps La Fig. 6 représente l'aspect de la masse A obtenue avec des disques de textile A et celui de la masse B obtenue avec des disques de textile B, après 24h ; 3058041 20 les deux masses sont placées dans du sérum physiologique. On constate sur la Fig. 6, que la masse A reste homogène malgré l'assèchement de sa surface dû à l'évaporation du milieu. La masse B se désagrège et l'on retrouve des cellules adipeuses du surnageant dans le milieu. 5 d) Dissection de la masse tissulaire La Fig. 7 montre en haut ne coupe transversale de la masse A réalisée au bistouri et, en bas, une coupe transversale de la masse tissulaire B. On constate que la structure de la masse A est homogène ce qui permet d'obtenir des tranches nettes. La masse B se coupe difficilement et libère des amas graisseux qui 10 tombent de la masse tissulaire. e) Test d'arrachement Le principe consiste à arracher un disque de chaque masse tissulaire A et B et d'observer si les cellules adipeuses restent ou non sur le disque de textile arraché. Les résultats sont visibles sur la Fig. 8. Pour la masse A, on observe que 15 le disque de textile est entièrement recouvert de cellules adipeuses alors que pour la masse B, le disque de textile se retire facilement et il ne reste aucune cellules accrochées à sa surface. f) Observation microscopique La Fig. 9 représente des photographies obtenues au microscope optique 20 (indiquer le grossissement et le type de microscope utilisé) d'une feuille de textile A (en haut) et d'une feuille de textile B sur lesquelles on a déposé du surnageant précité (pendant plus de 24 heures. On constate que le surnageant se réparti uniformément dans toute la structure du textile pour le textile A alors qu'il existe des zones sans surnageant pour le textile B (zone plus pâles, en bas à droite de la 25 photographie B2). Les résultats précités indiquent que des feuilles de textile A permettent d'obtenir une masse tissulaire homogène, compact, pouvant être découpée afin de lui conférer une forme souhaitée, par exemple. Cette masse étant compacte, elle peut également être incisée afin, notamment d'y introduire un pédicule 30 vasculaire sans décohésion ou altération de la masse. REVENDICATIONS1. Dispositif apte à être implanté dans le corps d'un sujet pour former un implant apte à remplacer et/ou augmenter un volume de tissu mou, ledit dispositif étant du type comprenant une armature tridimensionnelle (1) qui définit un espace interne à ladite armature (1), caractérisé en ce que ladite armature (1) est bio résorbable et en ce qu'il comprend, en outre, au moins deux feuilles (31 ; 61) de textile bio résorbable aptes à être empilées l'une sur l'autre dans ledit espace interne à ladite armature (1). 2. Dispositif selon la revendication 1, caractérisé en ce que ladite armature (1) comporte une paroi qui définit un bord (13) et une pluralité de perforations (15) réparties sur ladite paroi et/ou une portion ouverte ménagée dans ladite paroi et s'étendant au-dessus dudit bord (13) de ladite armature, ladite portion ouverte (16) s'étendant depuis le sommet du dôme lorsque ladite armature (1) a sensiblement la forme d'un dôme. 3. Dispositif selon la revendication 1, caractérisé en ce que ladite armature (1) comporte des arceaux (3, 5) assemblés dont les extrémités libres sont situées dans un même plan et de préférence au moins un premier groupe d'arceaux externes (3) et un deuxième groupe d'arceaux internes (5), situés dans l'espace défini par lesdits arceaux externes (3), les extrémités libres desdits arceaux desdits premier et deuxième groupes étant situées dans un même plan. 4. Dispositif selon l'une quelconque des revendications précédentes, caractérisé en ce que ledit textile est formé d'un entrelacement d'au moins deux fils, en ce que ledit textile forme une structure tridimensionnelle qui comporte au moins deux couches de surface superposées, formant les deux faces opposées dudit textile, en ce que lesdits fils relient lesdites couches de surface, en ce que lesdits fils entrelacés forment des pores qui traversent l'épaisseur dudit textile et en ce que ledit textile comporte, de préférence, des points de liaison entre lesdits fils. 5. Dispositif selon la revendication 4, caractérisé en ce que ledit textile. comporte, en outre, au moins une couche intercalaire disposée entre lesdites couches de surface, en ce que lesdits fils relient lesdites couches de surface à ladite couche intercalaire, en ce que lesdits fils entrelacés forment des jours sur ladite couche intercalaire, en ce que, de préférence, lesdits jours de ladite couche intercalaire ne correspondent pas avec lesdits jours desdites faces opposées dudit 3058041 22 textile et en ce que ledit textile comporte de préférence des points de liaison entre lesdits fils. 6. Dispositif selon l'une quelconque des revendications précédentes, caractérisé en ce que ledit textile comporte des pores de diamètres dispersés, la 5 moyenne arithmétique du diamètre desdits pores est sensiblement égale ou inférieure à 3,5 et sensiblement égale ou supérieur à 1,5 et de préférence sensiblement égal à 2 et en ce que 75% desdits pores présentent un diamètre sensiblement égal ou supérieur à 2 et sensiblement égal ou inférieur à 3,5. 7. Dispositif selon l'une quelconque des revendications précédentes, 10 caractérisé en ce que ledit textile présent une déformation à la rupture dans le sens machine et/ou dans le sens travers inférieure à 50 %. 8. Dispositif selon l'une quelconque des revendications précédentes, caractérisé en ce que ledit textile est formé d'au moins deux fils de diamètre différent et en ce que le rapport des diamètres des fils est notamment compris entre 2 et 3. 15 9. Dispositif selon l'une quelconque des revendications précédentes, caractérisé en ce que ledit textile présente une perméabilité à l'air supérieure ou égale à 10 000 L/m2 et une épaisseur supérieure ou égale à 0,50 mm. 10. Dispositif selon l'une quelconque des revendications précédentes, caractérisé en ce qu'il comporte un empilement (3) d'au moins deux feuilles de 20 textile (31 ; 61) comprenant entre elles une couche de cellules (33) choisies parmi les adipocytes, les cellules aptes à se différencier en adipocytes et les mélanges de ces deux types de cellules et en ce que ledit empilement est logé dans ladite armature et la remplit au moins partiellement et de préférence partiellement. 11. Masse apte à être implantée dans le corps d'un sujet pour remplacer et/ou 25 augmenter un volume de tissu mou, caractérisée en ce qu'elle comprend au moins deux feuilles de textile (31) bio résorbable superposées, en ce qu'elle comprend, entre lesdites feuilles superposées, des cellules (33) choisies parmi les adipocytes, les cellules aptes à se différencier en adipocytes et les mélanges de ces deux types de cellules, en ce que ledit textile est formé d'un entrelacement d'au moins deux fils, 30 en ce que ledit textile forme une structure tridimensionnelle qui comporte au moins deux couches de surface superposées, formant les deux faces opposées dudit textile en ce que lesdits fils relient lesdites couches de surface, en ce que lesdits fils entrelacés forment des pores qui traversent l'épaisseur dudit textile et en ce que ledit textile comporte, de préférence, des points de liaison entre lesdits fils. 3058041 23 12. Masse selon la revendication 11, caractérisée en ce que ledit textile. comporte, en outre, au moins une couche intercalaire disposée entre lesdites couches de surface, en ce que lesdits fils relient lesdites couches de surface à ladite couche intercalaire, en ce que lesdits fils entrelacés forment des jours sur ladite 5 couche intercalaire, en ce que, de préférence, lesdits jours de ladite couche intercalaire ne correspondent pas avec lesdits jours desdites faces opposées dudit textile et en ce que ledit textile comporte de préférence points de liaison entre lesdits fils. 13. Masse selon l'une quelconque des revendications précédentes, caractérisée 10 en ce que ledit textile comporte des pores de diamètres dispersés, la moyenne arithmétique du diamètre desdits pores est sensiblement égale ou inférieure à 3,5 et sensiblement égale ou supérieur à 1,5 et de préférence sensiblement égal à 2 et en ce que 75% desdits pores présentent un diamètre sensiblement égal ou supérieur à 2 et sensiblement égal ou inférieur à 3,5. 15 14. Masse selon l'une quelconque des revendications précédentes, caractérisée en ce que ledit textile présent une déformation à la rupture dans le sens machine et/ou dans le sens travers inférieure à 50 %. 15. Masse selon l'une quelconque des revendications précédentes, caractérisée en ce que ledit textile est formé d'au moins deux fils de diamètre différent et en ce 20 que le rapport des diamètres des fils est notamment compris entre 2 et 3 et/ou en ce que ledit textile présente une perméabilité à l'air supérieure ou égale à 10 000 L/m2 et une épaisseur supérieure ou égale à 0,50 mm. 16. Méthode in vitro de fabrication d'un implant apte à être disposé dans le corps d'un sujet pour le remplacement et/ou pour l'augmentation d'un volume de tissu 25 mou, caractérisé en ce que : - on fournit une armature (1) présentant une taille et une forme préalablement déterminées; - on fournit au moins deux feuilles (31) d'au moins un textile bio résorbable formé d'un entrelacement d'au moins deux fils qui forment une structure 30 tridimensionnelle - on réalise au moins un premier empilement (3) d'au moins deux desdites feuilles entre lesquelles on dépose des cellules choisies parmi les adipocytes, les cellules aptes à se différencier en adipocytes et les mélanges de ces deux types de cellules, lesdites cellules provenant de préférence dudit sujet ; 3058041 24 - on dispose ledit premier empilement (3) dans ladite armature (1) pour l'implantation de cette dernière dans le corps d'un sujet. 17. Méthode selon la revendication 16, caractérisée en ce que : - avant ou après l'insertion dudit empilement (3) dans ladite armature (1), on 5 pratique une incision dans ledit empilement (3), notamment parallèlement au plan desdites feuilles (31), sensiblement au niveau desdites ouvertures latérales et notamment au-dessus dudit bord de ladite armature (1). 18. Méthode selon la revendication 16 ou 17, caractérisée en ce que - on réalise un deuxième empilement d'au moins deux desdites feuilles entre 10 lesquelles on dépose des cellules choisies parmi les adipocytes, les cellules aptes à se différencier en adipocytes et les mélanges de ces deux types de cellules, lesdites cellules provenant de préférence dudit sujet ; - on dispose lesdits premier et deuxième empilements l'un sur l'autre dans ladite armature, de manière à ce que ledit passage transversal débouche 15 sensiblement entre ledit premier et ledit deuxième empilement. 19. Méthode selon l'une quelconque des revendications précédentes, caractérisée en ce qu'on fournit un textile formé d'un entrelacement d'au moins deux fils, en ce que ledit textile forme une structure tridimensionnelle qui comporte au moins deux couches de surface superposées, formant les deux faces opposées 20 dudit textile en ce que lesdits fils relient lesdites couches de surface, en ce que lesdits fils entrelacés forment des pores qui traversent l'épaisseur dudit textile et en ce que ledit textile comporte, de préférence, des points de liaison entre lesdits fils. 20. Méthode selon l'une quelconque des revendications précédentes, caractérisée en ce que ledit textile comporte, en outre, au moins une couche 25 intercalaire disposée entre lesdites couches de surface, en ce que lesdits fils relient lesdites couches de surface à ladite couche intercalaire, en ce que lesdits fils entrelacés forment des jours sur ladite couche intercalaire, en ce que, de préférence, lesdits jours de ladite couche intercalaire ne correspondent pas avec lesdits jours desdites faces opposées dudit textile et en ce que ledit textile comporte de 30 préférence points de liaison entre lesdits fils. 21. Méthode selon l'une quelconque des revendications précédentes, caractérisée en ce que ledit textile comporte des pores de diamètres dispersés, la moyenne arithmétique du diamètre desdits pores est sensiblement égale ou inférieure à 3,5 et sensiblement égale ou supérieur à 1,5 et de préférence 3 05 804 1 25 sensiblement égal à 2 et en ce que 75% desdits pores présentent un diamètre sensiblement égal ou supérieur à 2 et sensiblement égal ou inférieur à 3,5. et/ou en ce que ledit textile présent une déformation à la rupture dans le sens machine et/ou dans le sens travers inférieure à 50 % et/ou en ce que ledit textile est formé d'au 5 moins deux fils de diamètre différent et en ce que le rapport des diamètres des fils est notamment compris entre 2 et 3 et/ou en ce que ledit textile présente une perméabilité à l'air supérieure ou égale à 10 000 L/m2 et une épaisseur supérieure ou égale à 0,50 mm.